МАГНИТНО-МЯГКИЕ КОМПОЗИЦИОННЫЕ МАТЕРИАЛЫ

1. Способ изготовления магнитно-мягких композиционных изделий, включающий в себя этапы:
прессование в пресс-форме порошковой композиции, содержащей смесь магнитно-мягкого порошка железа или на основе железа, внутренние частицы которого окружены электроизолирующим неорганическим покрытием, и органической смазки в количестве от 0,05 до 1,5% от массы композиции, причем упомянутая органическая смазка не содержит металла и имеет меньшую температуру испарения, чем температура разложения покрытия;
выталкивание прессованного тела из пресс-формы;
нагревание прессованного тела в невосстанавливающей атмосфере до температуры выше температуры испарения смазки и ниже температуры разложения неорганического покрытия для удаления смазки из прессованного тела, и
подвергание полученного тела термообработке при температуре между 300 и 600°С в водяном паре.
2. Способ по п.1, в котором прессование осуществляют при повышенной температуре и, необязательно, с предварительно нагретым порошком.
3. Способ по п.2, в котором прессование осуществляют при температуре самое большее на 60°С, предпочтительно самое большее на 40°С, а наиболее предпочтительно самое большее на 30°С ниже температуры плавления органической смазки или смазок.
4. Способ по п.1, в котором невосстанавливающая атмосфера представляет собой инертный газ или воздух.
5. Способ по п.1, в котором температура испарения смазки составляет менее 500°С, предпочтительно менее 450°С, а наиболее предпочтительно менее 400°С.
6. Способ по п.1, в котором температура испарения смазки в окислительной атмосфере составляет менее 400°С, предпочтительно менее 350°, а наиболее предпочтительно менее 300°С.
7. Способ по любому из пп.1-6, в котором термообработку в водяном паре (паровую обработку) осуществляют при температуре менее 550°С.
8. Способ по любому из пп.1-6, в котором внутренние частицы состоят из, по существу, чистого железа.
9. Способ по любому из пп.1-6, в котором неорганическое покрытие, изолирующее внутренние частицы, включает в себя фосфор.
10. Способ по п.7, в котором неорганическое покрытие, изолирующее внутренние частицы, включает в себя фосфор.
11. Способ по п.8, в котором неорганическое покрытие, изолирующее внутренние частицы, включает в себя фосфор.
12. Способ по любому из пп.1-6, 10, 11, в котором средний размер частиц изолированных частиц порошка составляет между 106 и 425 мкм.
13. Способ по п.8, в котором средний размер частиц изолированных частиц порошка составляет между 106 и 425 мкм.
14. Способ по п.9, в котором средний размер частиц изолированных частиц порошка составляет между 106 и 425 мкм.
15. Способ по любому из пп.1-6, 10, 11, 13, 14, в котором по меньшей мере 20% изолированных частиц порошка имеют средний размер частиц более 212 мкм.
16. Способ по любому из пп.1-6, 10, 11, 13, 14, в котором количество смазки составляет 0,05-1,0, предпочтительно 0,05-0,7, а наиболее предпочтительно 0,05-0,6% от массы композиции.
17. Способ по любому из пп.1-6, 10, 11, 13, 14, в котором смазку выбирают из группы, состоящей из первичных амидов и вторичных амидов насыщенных или ненасыщенных жирных кислот или их комбинаций.
18. Способ по любому из пп.1-6, 10, 11, 13, 14, в котором смазку выбирают из группы, состоящей из насыщенных или ненасыщенных жирных спиртов.
19. Способ по любому из пп.1-6, 10, 11, 13, 14, в котором смазку выбирают из группы, состоящей из стеарамида, эруцил-стеарамида и бегенилового спирта.
20. Способ по п.17, в котором смазку выбирают из группы, состоящей из стеарамида, эруцил-стеарамида и бегенилового спирта.
21. Способ по п.18, в котором смазку выбирают из группы, состоящей из стеарамида, эруцил-стеарамида и бегенилового спирта.
22. Способ по любому из пп.1-6, 10, 11, 13, 14, 20, 21, в котором смазку выбирают из группы, состоящей из амидных восков, таких как этилен-бисстеарамид.
23. Магнитно-мягкое композиционное изделие, полученное согласно любому из пп.1-22, имеющее окисленную корку и неокисленную сердцевину.
24. Магнитно-мягкое композиционное изделие, обладающее прочностью на поперечный разрыв по меньшей мере 100 МПа, магнитной проницаемостью по меньшей мере 700 и потерями в сердечнике при 1 Тл и 400 Гц самое большее 70 Вт/кг.
25. Магнитно-мягкое композиционное изделие, обладающее прочностью на поперечный разрыв по меньшей мере 120 МПа, магнитной проницаемостью по меньшей мере 800 и потерями в сердечнике при 1 Тл и 400 Гц самое большее 65 Вт/кг.